(57)【特許請求の範囲】
【請求項１】
（Ａ）疎水性ユニットのみからなる高分子、（Ｂ）親水性ユニットのみからなる高分子、および、（Ｃ）親水性ユニットと疎水性ユニットからなる共重合体高分子、の少なくとも３成分から構成され、
前記（Ａ）は、２０℃の純水に対する溶解度が１ｇ／１００ｇ未満であり、
前記（Ｂ）は、ガラス転移点が９０℃以上、かつ、２０℃の純水に対する溶解度が１０ｇ／１００ｇ以上であり、
前記（Ｃ）は、ガラス転移点が９０℃以上、２０℃の純水に対する溶解度が１ｇ／１００ｇ以上、かつ照射線量が２５ｋＧｙでのγ線照射によるゲル化濃度が２．０重量％以下であり、
前記（Ｂ）および（Ｃ）の存在比率は、５重量％以下であり、
前記（Ｃ）は、上面または下面に５重量％以上存在している、分離膜。
【請求項２】
前記（Ａ）からなるフィルムに対して、前記（Ｃ）を水中で接触させた時の吸着量をＡｗ、アセトニトリル２０重量％混合水溶液中で接触させた時の吸着量をＡａとした場合、Ａａ／Ａｗが０．９５以下であることを特徴とする請求項１に記載の分離膜。
【請求項３】
前記分離膜の抱液率が１０重量％以上６００重量％以下、かつ、透水性が１５０ｍＬ／ｈｒ／ｍ２／ｍｍＨｇ以上、９００ｍＬ／ｈｒ／ｍ２／ｍｍＨｇ以下であることを特徴とする請求項１または２に記載の分離膜。
【請求項４】
前記（Ａ）がポリスルホン系高分子であることを特徴とする請求項１〜３のいずれかに記載の分離膜。
【請求項５】
前記（Ｂ）がポリビニルピロリドンおよび／またはポリエチレングリコールであることを特徴とする請求項１〜４のいずれかに記載の分離膜。
【請求項６】
前記（Ｃ）の親水性ユニットがビニルピロリドンおよび／またはエチレングリコールであり、前記（Ｃ）の疎水性ユニットが酢酸ビニルおよび／またはビニルカプロラクタムであることを特徴とする請求項１〜５のいずれかに記載の分離膜。
【請求項７】
前記分離膜が血液浄化用途に用いられることを特徴とする請求項１〜６のいずれかに記載の分離膜。
【請求項８】
請求項１〜７のいずれかに記載の分離膜が内蔵されたことを特徴とする分離膜モジュール。
【請求項９】
（Ａ）下記（ａ）を満たす疎水性ユニットのみからなる高分子と、（Ｂ）下記（ｂ）を満たす親水性ユニットのみからなる高分子と、からなる分離膜に、
（Ｃ）下記（ｃ）を満たす親水性ユニットと疎水性ユニットとからなる共重合体高分子溶液、を接触させた後、高エネルギー線を照射する分離膜の製造方法。
（ａ）２０℃の純水に対する溶解度が１ｇ／１００ｇ未満
（ｂ）ガラス転移点が９０℃以上、かつ、２０℃の純水に対する溶解度が１０ｇ／１００ｇ以上
（ｃ）ガラス転移点が９０℃以上、２０℃の純水に対する溶解度が１ｇ／１００ｇ以上、かつ、照射線量が２５ｋＧｙでのγ線照射によるゲル化濃度が２．０重量％以下
【請求項１０】
前記（Ｃ）の溶液を２０℃以上、６０℃以下で接触させることを特徴とする請求項９に記載の分離膜の製造方法。
【請求項１１】
前記（Ｃ）の溶液を、成形された分離膜の表面に接触させた後、前記分離膜の抱液率が１０重量％以上６００重量％以下となるまで除去する工程を有することを特徴とする請求項９または１０に記載の分離膜の製造方法。
【請求項１２】
前記（Ａ）がポリスルホン系高分子であることを特徴とする請求項９〜１１のいずれかに記載の分離膜の製造方法。
【請求項１３】
前記（Ｂ）がポリビニルピロリドンおよび／またはポリエチレングリコールであることを特徴とする請求項９〜１２のいずれかに記載の分離膜の製造方法。
【請求項１４】
前記（Ｃ）の親水性ユニットがビニルピロリドンおよび／またはエチレングリコールであり、前記（Ｃ）の疎水性ユニットが酢酸ビニルおよび／またはビニルカプロラクタムであることを特徴とする請求項９〜１３のいずれかに記載の分離膜の製造方法。
【請求項１５】
請求項９〜１４のいずれかに記載の分離膜の製造方法により得られた分離膜を内蔵することを特徴とする分離膜モジュールの製造方法。
【発明の詳細な説明】
【技術分野】
【０００１】
本発明は、（Ａ）疎水性ユニットのみからなる高分子、（Ｂ）親水性ユニットのみからなる高分子、（Ｃ）水溶性ユニットと親水性ユニットからなる共重合体高分子の少なくとも３成分から構成される分離膜および、その分離膜モジュールの製造方法に関する。本発明は、高い分離性能を維持したまま、血液適合性や、タンパク質や有機物の非付着、膜成分の非溶出が要求される用途に好適に用いられる。例えば、血液浄化用の分離膜では、タンパク質の高い分離性能を保持しつつ、血液適合性や、タンパク質や血小板の非付着、膜成分の非溶出が要求される。また、浄水器用膜、上水浄化膜、下水浄化膜、逆浸透膜や、生体成分分離用膜などでは、有機物の高い分離性能を維持しながら、タンパク質や有機物の非付着、膜成分の非溶出が要求される。したがって、かかる分野において本発明の分離膜および、分離膜モジュールの製造方法が好適に用いられる。
【背景技術】
【０００２】
血液と接触する血液浄化用分離膜においては、タンパク質や血小板が付着することが分離膜の性能低下や生体反応を引き起こす原因となり、深刻な問題となり得る。また、浄水器などの水処理膜においても、タンパク質や有機物の付着が分離膜の性能低下を引き起こす。かかる問題に対して、分離膜を親水化することによる解決が試みられており、様々な検討がなされている。
例えば、製膜原液の段階でポリスルホン系高分子に親水性高分子の単独重合体であるポリビニルピロリドンを混合させて成形することにより、膜に親水性を与えて汚れを抑制する方法（特許文献１）が開示されている。しかしながら、この方法では、基材となる高分子と相溶性のある高分子に限定されることや、膜表面の親水性が充分でないため、製膜原液中の親水性高分子の単独重合体の量を多くする必要があること、材料の使用用途に合わせて、最適な原液組成を検討しなければならないなどの制約を受ける。
【０００３】
一方で、製膜の工程中で放射線または熱により、水に不溶化するポリビニルピロリドンなどの親水性成分を導入する方法（特許文献２）や、ポリスルホン系高分子の分離膜に対して、ポリビニルピロリドンなどの親水性高分子単独重合体の溶液を接触させた後、放射線架橋により不溶化した被膜層を形成する方法（特許文献３）が開示されている。しかしながら、上記方法によれば製膜原液の段階で混合するよりも血液適合性が良好であるものの、ポリビニルピロリドンなどの親水性高分子単独重合体とポリスルホン系高分子は分子間の相互作用が弱いために、被膜層を形成させることが困難であり、また、分離膜からの溶出物が増大してしまうことがある。
そこで、ある範囲のケン化度をもつ、親水性ユニットと疎水性ユニットからなる共重合体高分子であるポリビニルアルコールの水溶液をポリスルホン系分離膜と接触させて、ポリスルホン系高分子とポリビニルアルコールの酢酸ビニルなどとの疎水性相互作用により、効率的に膜表面の被膜層を形成させる方法（特許文献４）が開示されている。この方法によりタンパク質や血小板の付着抑制効果は上昇するが、これらの分離膜は、性能低下を起こすことがわかった。該文献において、分離膜のタンパク質付着抑制効果は、親水性高分子の親水性と疎水性のバランスにあると述べられているのみであり、詳細については記載されていない。
また、製膜原液にポリスルホン系高分子と、ポリビニルピロリドンとポリスチレンからなるグラフトコポリマーまたは／およびブロックコポリマーを溶解させて分離膜を製造する方法（特許文献５）が開示されている。しかしながら、これらの分離膜は疎水性ユニットの種類が最適ではないため、血液適合性の点で好ましくない。
また、ポリスルホン系高分子の分離膜に、親水性ユニットと疎水性ユニットからなる共重合体であるポリビニルアセタールジエチルアミノアセテートと、その他の１種類以上の添加成分を付着させることにより、親水性を付与した分離膜を製造する方法（特許文献６）が開示されている。特許文献６で開示されている添加成分としては、親水性高分子であるポリビニルピロリドンや、親水性ユニットと疎水性ユニットからなる共重合体高分子であるポリビニルアルコール、ビニルピロリドン−酢酸ビニル共重合体などが挙げられている。これらの方法により分離膜の親水性が向上するが、ポリビニルアセタールジエチルアミノアセテートは、２０℃の純水に対する溶解度が１ｇ／１００ｇ未満であるため、親水性と疎水性のバランスが最適ではなく、好ましくない。
【０００４】
つまり、高い分離性能を維持したまま、血液適合性や、タンパク質や有機物の付着抑制、膜成分からの溶出物の低減が同時に達成される分離膜の製造方法は未だ確立されていない。
【先行技術文献】
【特許文献】
【０００５】
【特許文献１】特公平２−１８６９５号公報
【特許文献２】特公平８−９６６８号公報
【特許文献３】特開平６−２３８１３９号公報
【特許文献４】特開２００６−１９８６１１号公報
【特許文献５】特再１９９７／１３５７５号公報
【特許文献６】特開平８−１３１７９１号公報
【発明の概要】
【発明が解決しようとする課題】
【０００６】
本発明者らは上記課題を達成するため鋭意検討を進めた結果、高い分離性能を維持したまま、血液適合性や、タンパク質や有機物の付着抑制、膜成分からの溶出物の低減が同時に達成される分離膜および、その分離膜モジュールに到達した。これらは、下記の１〜１５の構成によって達成される。
１．（Ａ）疎水ユニットのみからなる性高分子、（Ｂ）親水性ユニットのみからなる高分子、および、（Ｃ）親水性ユニットと疎水性ユニットからなる共重合体高分子、の少なくとも３成分から構成され、
前記（Ａ）は、２０℃の純水に対する溶解度が１ｇ／１００ｇ未満であり、
前記（Ｂ）のガラス転移点が９０℃以上であり、かつ、２０℃の純水に対する溶解度が１０ｇ／１００ｇ以上であり、
前記（Ｃ）のガラス転移点が９０℃以上であり、かつ、２０℃の純水に対する溶解度が１ｇ／１００ｇ以上、かつ照射線量が２５ｋＧｙでのγ線照射によるゲル化濃度が２．０重量％以下であり、
前記（Ｂ）および（Ｃ）の存在比率は、５重量％以下であり、
前記（Ｃ）は、上面または下面に５重量％以上存在している、分離膜。
２．前記（Ａ）からなるフィルムに対して、前記（Ｃ）を水中で接触させた時の吸着量をＡｗ、アセトニトリル２０重量％混合水溶液中で接触させた時の吸着量をＡａとした場合、Ａａ／Ａｗが０．９５以下であることを特徴とする前記１に記載の分離膜。
３．前記分離膜の抱液率が１０重量％以上６００重量％以下かつ、透水性が１５０ｍＬ／ｈｒ／ｍ２／ｍｍＨｇ以上、９００ｍＬ／ｈｒ／ｍ２／ｍｍＨｇ以下であることを特徴とする前記１または２に記載の分離膜。
４．前記（Ａ）がポリスルホン系高分子であることを特徴とする前記１〜３のいずれかに記載の分離膜。
５．前記（Ｂ）がポリビニルピロリドンおよび／またはポリエチレングリコールであることを特徴とする前記１〜４のいずれかに記載の分離膜。
６．前記（Ｃ）の親水性ユニットがビニルピロリドンおよび／またはエチレングリコールであり、前記（Ｃ）の疎水性ユニットが酢酸ビニルおよび／またはビニルカプロラクタムであることを特徴とする前記１〜５のいずれかに記載の分離膜。
７．前記分離膜が血液浄化用途に用いられることを特徴とする前記１〜６のいずれかに記載の分離膜。
８．前記１〜７のいずれかに記載の分離膜が内蔵されたことを特徴とする分離膜モジュール。
９．（Ａ）下記（ａ）を満たす疎水性ユニットのみからなる高分子と、（Ｂ）下記（ｂ）を満たす親水性ユニットのみからなる高分子と、からなる分離膜に、（Ｃ）下記（ｃ）を満たす親水性ユニットと疎水性ユニットとからなる共重合体高分子溶液、を接触させた後、高エネルギー線を照射することを特徴とする分離膜の製造方法。
（ａ）２０℃の純水に対する溶解度が１ｇ／１００ｇ未満
（ｂ）ガラス転移点が９０℃以上、かつ、２０℃の純水に対する溶解度が１０ｇ／１００ｇ以上
（ｃ）ガラス転移点が９０℃以上、２０℃の純水に対する溶解度が１ｇ／１００ｇ以上、かつ、照射線量が２５ｋＧｙでのγ線照射によるゲル化濃度が２．０重量％以下
１０．前記（Ｃ）の溶液を２０℃以上、６０℃以下で接触させることを特徴とする前記９記載の分離膜の製造方法。
１１．前記（Ｃ）の溶液を、分離膜に接触させた後、前記分離膜の抱液率が１０重量％以上６００重量％以下となるまで除去する工程を有することを特徴とする前記９または１０に記載の分離膜の製造方法。
１２．前記（Ａ）がポリスルホン系高分子であることを特徴とする前記９〜１１のいずれかに記載の分離膜の製造方法。
１３．前記（Ｂ）がポリビニルピロリドンおよび／またはポリエチレングリコールであることを特徴とする前記９〜１２のいずれかに記載の分離膜の製造方法。
１４．前記（Ｃ）の親水性ユニットがビニルピロリドンおよび／またはエチレングリコールであり、前記（Ｃ）の疎水性ユニットが酢酸ビニルおよび／またはビニルカプロラクタムであることを特徴とする前記９〜１３のいずれかに記載の分離膜の製造方法。
１５．前記９〜１４のいずれかに記載の分離膜を内蔵することを特徴とする分離膜モジュールの製造方法。
【課題を解決するための手段】
【０００７】
本発明者らは上記課題を達成するため鋭意検討を進めた結果、高い分離性能を維持したまま、血液適合性や、タンパク質や有機物の付着抑制、膜成分からの溶出物の低減が同時に達成される分離膜および、その分離膜モジュールは、下記の１〜１６の構成によって達成される。
１．（Ａ）疎水性高分子、（Ｂ）親水性ユニットのみからなる高分子、および、（Ｃ）親水性ユニットと疎水性ユニットからなる共重合体高分子、の少なくとも３成分から構成され、
前記（Ｂ）のガラス転移点が９０℃以上であり、かつ、２０℃の純水に対する溶解度が１０ｇ／１００ｇ以上であり、
前記（Ｃ）のガラス転移点が９０℃以上であり、かつ、２０℃の純水に対する溶解度が１ｇ／１００ｇ以上であり、
前記（Ｂ）および（Ｃ）の存在比率は、５重量％以下であり、
前記（Ｃ）は、上面または下面に５重量％以上存在している、分離膜。
２．前記（Ａ）からなるフィルムに対して、前記（Ｃ）を水中で接触させた時の吸着量をＡｗ、アセトニトリル２０重量％混合水溶液中で接触させた時の吸着量をＡａとした場合、Ａａ／Ａｗが０．９５以下であることを特徴とする前記１に記載の分離膜。
３．前記（Ｂ）および（Ｃ）が、併せて分離膜全体の５重量％以下であり、（Ｃ）が、分離膜のいずれかの表面に５重量％以上存在することを特徴とする前記１または２に記載の分離膜。
４．前記分離膜の抱液率が１０重量％以上６００重量％以下かつ、透水性が１５０ｍＬ／ｈｒ／ｍ２／ｍｍＨｇ以上、９００ｍＬ／ｈｒ／ｍ２／ｍｍＨｇ以下であることを特徴とする前記１〜３のいずれかに記載の分離膜。
５．前記（Ａ）がポリスルホン系高分子であることを特徴とする前記１〜４のいずれかに記載の分離膜。
６．前記（Ｂ）がポリビニルピロリドンおよび／またはポリエチレングリコールであることを特徴とする前記１〜５のいずれかに記載の分離膜。
７．前記（Ｃ）の親水性ユニットがビニルピロリドンおよび／またはエチレングリコールであり、前記（Ｃ）の疎水性ユニットが酢酸ビニルおよび／またはビニルカプロラクタムであることを特徴とする前記１〜６のいずれかに記載の分離膜。
８．前記分離膜が血液浄化用途に用いられることを特徴とする前記１〜７のいずれかに記載の分離膜。
９．前記１〜８のいずれかに記載の分離膜が内蔵されたことを特徴とする分離膜モジュール。
１０．（Ａ）疎水性高分子と、（Ｂ）親水性ユニットのみからなる高分子と、からなる分離膜に、（Ｃ）親水性ユニットと疎水性ユニットからなる共重合体高分子溶液、を接触させた後、高エネルギー線を照射することを特徴とする分離膜の製造方法。
１１．前記（Ｃ）の溶液を２０℃以上、６０℃以下で接触させることを特徴とする前記１０に記載の分離膜の製造方法。
１２．前記（Ｃ）の溶液を、分離膜に接触させた後、前記分離膜の抱液率が１０重量％以上６００重量％以下となるまで除去する工程を有することを特徴とする前記１０または１１に記載の分離膜の製造方法。
１３．前記（Ａ）がポリスルホン系高分子であることを特徴とする前記１０〜１２のいずれかに記載の分離膜の製造方法。
１４．前記（Ｂ）がポリビニルピロリドンおよび／またはポリエチレングリコールであることを特徴とする前記１０〜１３のいずれかに記載の分離膜の製造方法。
１５．前記（Ｃ）の親水性ユニットがビニルピロリドンおよび／またはエチレングリコールであり、前記（Ｃ）の疎水性ユニットが酢酸ビニルおよび／またはビニルカプロラクタムであることを特徴とする前記１０〜１４のいずれかに記載の分離膜の製造方法。
１６．前記１０〜１５のいずれかに記載の分離膜を内蔵することを特徴とする分離膜モジュールの製造方法。
【発明の効果】
【０００８】
本発明に係る分離膜、およびこれが内蔵された分離膜モジュールは、血液適合性が良好であり、タンパク質や有機物の付着が少ない。さらに膜成分からの溶出物が少ないため、高い分離性能を維持したまま、血液適合性や、タンパク質や有機物の非付着、膜成分の非溶出が要求される用途に幅広く用いることができる。
【図面の簡単な説明】
【０００９】
【図１】本発明に用いられる人工腎臓の一態様を示す。
【発明を実施するための形態】
【００１０】
本発明における分離膜を構成する３成分のうち、（Ａ）疎水性ユニットのみからなる高分子は分離膜を形成する支持体の役割がある。また、（Ｂ）親水性ユニットのみからなる高分子および（Ｃ）親水性ユニットと疎水性ユニットからなる共重合体高分子は、タンパク質や有機物などの付着を抑制する役割を果たしていると考えられる。すなわち、本発明者らが鋭意検討した結果、分離膜表面には適度に親水性領域と疎水性領域が混在していることが、タンパク質や有機物などの付着抑制に効果的であることがわかった。本発明においては、共重合体高分子である上記（Ｃ）は上記（Ｂ）に比べ、疎水性が高く一般的に水に対する溶解度が低いことが多い。したがって、分離膜表面においては上記（Ｂ）親水性ユニットのみからなる高分子が主として親水性領域を、上記（Ｃ）親水性ユニットと疎水性ユニットからなる共重合体高分子における疎水性部分が主として疎水性領域を構成しているものと推測される。
【００１１】
本発明において、疎水性ユニットとは、それ単独の重合体では水に難溶または不溶である繰り返し単位と定義し、水に難溶または不溶とは、２０℃の純水に対する溶解度が１ｇ／１００ｇ未満のことをいう。一方で、親水性ユニットとは、それ単独の重合体で水に易溶である繰り返し単位であり、２０℃の純水に対する溶解度が１０ｇ／１００ｇ以上と定義する。
分離膜表面の疎水性領域において、疎水性の度合いが強すぎるとタンパク質の変性を惹起してしまう。例えば、（Ａ）疎水性ユニットのみからなる高分子であるポリスルホンと（Ｂ）親水性ユニットのみからなる高分子であるポリビニルピロリドンからなる分離膜表面では、露出しているポリスルホンにタンパク質が付着する。また、親水性領域においては、（Ｂ）の親水性の度合いが不十分な場合、分離膜表面の疎水性が上昇することで、タンパク質や有機物が付着し、血液適合性が悪くなることが有り得る。このため、本発明者らが鋭意検討した結果、上記（Ｂ）親水性ユニットのみからなる高分子は、２０℃の純水に対する溶解度が１０ｇ／１００ｇ以上の親水性をもつことが重要であることを見出した。さらには２０ｇ／１００ｇ以上であることが好ましい。また、（Ｃ）親水性ユニットと疎水性ユニットからなる共重合体高分子は、（Ｂ）程ではないとしても、上記（Ｃ）疎水性の度合いが強すぎず、ある程度の親水性を有していることが必要である。すなわち、２０℃の純水に対する溶解度が１ｇ／１００ｇ以上、さらには５ｇ／１００ｇ以上であることが望ましい。
また、２０℃の純水に対する溶解度が（Ｂ）≧（Ｃ）であることは、親水性領域と疎水性領域が明確になり、本発明の効果を上げるためにより好ましい。
【００１２】
さらに、上記（Ｂ）および（Ｃ）のガラス転移点が９０℃以上、好ましくは１００℃以上であれば、タンパク質などの付着を抑制する効果が大きいことがわかった。ガラス転移点が高い高分子ほど剛性が高く、流動性が少ないため、分子鎖の分子運動性は低くなる。このため、分離膜表面における親水性領域と疎水性領域が、より明確化されているのではないかと推測される。また、理由については定かではないが、上記（Ｂ）および（Ｃ）のガラス転移点が９０℃以上、好ましくは１００℃以上であれば、分離性能にも影響を与えることがわかった。
【００１３】
特に、分離膜成形後に（Ｂ）および（Ｃ）を高エネルギーにより架橋させることは、ガラス転移点を上昇させるための好適な手段であり、好ましい。例えば、高エネルギー源として、放射線照射や熱処理、またはこれら両方の処理を行うような方法を用いることができる。その中でも、放射線照射による架橋処理は簡便であり、血液浄化用膜などの医療用途においては、製品の滅菌と兼ねることができるため、好適に用いられる。これらの高分子が架橋し、ガラス転移点を上昇させるための照射線量には最適な範囲が存在する。すなわち、照射線量が５ｋＧｙ、さらには１０ｋＧｙ以上であることが好ましい。また、照射線量が１００ｋＧｙ以上であると、過度な架橋や崩壊が起こるため、血液適合性が低下する。
高分子は放射線照射などの高エネルギーを吸収した時、高分子鎖周辺の環境によって、分子内または／および分子内に架橋現象を生じる。一定濃度以上の溶液に溶解した高分子を放射線照射した場合、分子間架橋が優位に進行するため、溶液中の高分子は不溶化する。本発明においては、ゲル化濃度をその溶液の下限濃度と定義する。すなわち、高分子の架橋を進行させてガラス転移点を上昇させるために、本発明者らが鋭意検討した結果、上記（Ｂ）および（Ｃ）として、照射線量が２５ｋＧｙでの放射線照射によるゲル化濃度が２．０重量％以下、さらには１．０重量％以下であるようなものを用いることが効果的であることがわかった。かかる高分子の使用により、分離膜表面に適度な親水性領域と疎水性領域が混在することで、タンパク質や有機物の付着が抑制される。
【００１４】
また、本発明において高い分離性能を維持したまま、血液適合性や、タンパク質や有機物の付着抑制、膜成分からの溶出物の低減が同時に達成されるには、分離膜の支持体となる（Ａ）疎水性ユニットのみからなる高分子と、（Ｃ）の共重合体高分子の間に疎水性相互作用があることが好ましい。本発明における（Ｃ）は、本発明における（Ｂ）に比べいくぶん疎水性を有しているため、疎水性相互作用によって疎水性高分子の周辺に優性的に配置されると考えられる。これにより、分離膜表面の疎水性領域における疎水性高分子の露出がなくなり、タンパク質の付着が抑制される。また、両者の間に働く疎水性相互作用が大きいほど、（Ｃ）が分離膜に強く接着されているため、膜成分からの溶出物が低減される。そこで、本発明では、疎水性相互作用の強さを、その対象に対する共重合体高分子の溶液の吸着量で表すものとした。すなわち、（Ａ）からなるフィルムに対し、（Ｃ）の共重合体高分子を、水溶液として接触させた時の吸着量をＡｗ、アセトニトリル２０重量％混合水溶液として接触させた時の吸着量をＡａとした場合、Ａａ／Ａｗが０．９５以下であることが好ましく、さらには０．７以下であることが好ましい。なお、（Ａ）疎水性ユニットのみからなる高分子からなるフィルムへの吸着量は、表面プラズモン共鳴装置（以下、ＳＰＲと略す）を用いて測定することにより算出する。ＳＰＲは、一定角度で照射させたレーザー光の共鳴角の変化からフィルム表面の質量変化を解析する装置である。
【００１５】
ここでいう疎水性相互作用とは、ある化合物が水のような親水性溶媒に囲まれた時、それを避けるように集合する力のことであり、水の存在下ではじめて作用する力のことを指す。アセトニトリル２０重量％混合水溶液を用いるのは、これに（Ｃ）を溶解させた場合、その疎水性ユニットと疎水性高分子の間に生じる疎水性相互作用の効果が弱まるためであり、（Ｃ）を水中で接触させた時の吸着量をＡｗ、アセトニトリル２０重量％混合水溶液中で接触させた時の吸着量をＡａとした場合、Ａａ／Ａｗが０．９５以下ということは、水溶液としてその対象に接触した場合に疎水性相互作用が強いと判断できるためである。
ここで、「アセトニトリル２０重量％混合水溶液」を用いる理由について詳述する。水と相溶する貧溶媒を添加して電気的な極性を下げた水溶液の選択において、アセトニトリルの他、貧溶媒としては、ジメチルホルムアミド、ジメチルスルホキシド、ジメチルアセトアミドなどの非プロトン性極性溶媒、メタノールやエタノールなどのアルコール系溶媒、ジエチルエーテルやテトラヒドロフランなどのエーテル系溶媒、ジエチルアミンやトリエチルアミンなどのアルキルアミン系溶媒、さらにトルエンやピリジンなどの芳香族系溶媒などがあるが、本発明においては、逆相液体クロマトグラフィーの混合溶媒として汎用的に用いられるように、任意の割合における水との相溶性が高く、水溶液の極性を効果的に下げることができることから、アセトニトリルを採用している。また、混合水溶液における水とアセトニトリルとの割合には最適な範囲が存在する。水の割合が高すぎると、水溶液の極性変化が少なくなり、吸着量の変化を判定することが困難になる。一方で、アセトニトリルの割合が高すぎると、高分子の溶解性が異なり、ＳＰＲの機械特性上、測定誤差が高くなってしまう。具体的には１〜５０重量％アセトニトリル混合水溶液、好ましくは５〜３０重量％、さらには１０〜２０重量％が好適に用いられるものである。
【００１６】
また、本発明者らが検討した結果、（Ｂ）や（Ｃ）は水に対する溶解度の高い成分であるため、分離膜全体に対して（Ｂ）と（Ｃ）の存在比率が高すぎる場合、分離膜からの溶出量が多くなり得ることがわかった。さらに、膜の成形性にも問題を生じてしまうことがある。すなわち、本発明においては、（Ｂ）および（Ｃ）が併せて好ましくは分離膜全体の５重量％以下、より好ましくは３重量％以下である。また、分離膜の成形性や親水性と疎水性のバランスを維持するためには、（Ｂ）および（Ｃ）が膜全体に対して０．５重量％以上、より好ましくは１重量％以上であることが必要である。一方で、分離膜表面においては、タンパク質や有機物の付着抑制効果を発揮するために、上記（Ｃ）が分離膜のいずれかの表面に好ましくは５重量％以上、より好ましくは１０重量％以上存在することが重要であることを見出した。また、上記（Ｃ）が多すぎる場合は、分離膜の疎水性上昇による血液適合性の低下や、分離膜の目詰まりによる性能低下を惹起してしまうことがあるため、５０重量％以下、より好ましくは４０重量％以下である。ここでいう分離膜表面とは、光電子分光法（ＥＳＣＡ）の検出器傾きを９０°に設定した時の測定深さまでの部分を指し、例えば、Ｘ線光電子分光法（ＥＳＣＡ）などにより、測定することができる。分離膜全体の高分子の存在比率は、ポリビニルピロリドンなどの場合、元素分析を用いて窒素を分析することにより算出することができる。
【００１７】
本発明でいうところの分離膜とは、血液や水溶液などの処理する液体に含まれる特定の物質を、吸着もしくは物質の大きさなどにより、選択的に除去する膜のことである。
本発明の分離膜は、タンパク質や有機物の付着抑制性が高いので、水処理用分離膜や生体成分分離膜として好適に用いることができる。特に、人工腎臓などの血液浄化用モジュールに適する。ここで、血液浄化用モジュールとは、血液を体外に循環させて、血中の老廃物や有害物質を取り除く機能を有したモジュールのことをいい、人工腎臓や外毒素吸着カラムなどがある。また、人工腎臓用モジュールとしては、コイル型、平板型、中空糸膜型があるが、処理効率などの点から、中空糸膜型が好ましい。
【００１８】
分離膜を原液から湿式製膜する場合、エントロピーロスを防ぐために分子量の大きい高分子が集まり、エンタルピーロスを防ぐために表面に（Ｂ）や（Ｃ）が集合する特性がある。特に本発明における（Ｂ）は一般に（Ｃ）よりも親水性が高く、表面に集合しやすいため、原液に添加してもよいし、分離膜成形後に接触、固定化させてもよい。また、（Ｃ）については、原液に添加してもよいが、（Ｂ）よりも高分子量体を用いる、あるいは大量に使用しなければいけないなどの制約が生じる。そこで、疎水性の度合いが強い（Ａ）が露出せず、高い分離性能を維持したまま、血液適合性や、タンパク質や有機物の付着抑制、膜成分からの溶出物の低減が同時に達成される分離膜表面をつくるためには、分離膜の成形後に（Ｃ）を接触させた後に、固定化させる方法を採るとよい。かかる方法は、簡便かつ少量で実施が可能であるため、好適に用いられる。さらに、中空糸膜型の分離膜の湿式製膜においては、中空状に糸を形成させるために、原液以外に注入液を使用する。そのため、（Ｂ）および（Ｃ）を注入液に添加して製膜してもよい。
【００１９】
また、本発明では（Ｃ）を分離膜に接触させる時の溶液温度が溶出量に影響を与えることを見出した。溶出量については、分離膜が中空糸膜である場合、３７℃に加温した４Ｌの超純水にて４時間灌流して得られた溶液を凍結乾燥して濃縮した後、液相クロマトグラフィー（例えば、東ソー株式会社製ＨＰＬＣ（ＡＫ−２１６−００１））にて測定することで算出する。溶出量が高い場合には、血液透析時に膜成分が血液中へ流れ出すことで、アナフィラキシーショックや合併症など危険な副作用が発生する可能性がある。そのため、本発明においては、中空糸膜からの溶出量が好ましくは１．０ｍｇ以下、さらに好ましくは０．５ｍｇ以下であることとしている。同様にして、分離膜が平膜の場合においても３７℃に加温した超純水にて４時間浸漬して得られた溶液を用いて、液相クロマトグラフィーにて算出する。これらを満たすためには、上記溶液温度が２０℃以上であることが好ましく、さらには３０℃以上、さらに好ましくは４０℃以上である。これは、高い温度で接触させた方が、高分子溶液が均一溶解しているため、分離膜表面全体に均等に被覆されて、十分に固定化されない高分子量が減少するためと考えられる。一方で、溶液温度が高すぎると、高分子の種類によっては、曇点の存在により溶液が懸濁することがあるため、分離膜表面に十分に被覆、固定化されない。そのため、例えばビニルピロリドン／酢酸ビニル共重合体の場合は６０℃以下であることが好ましい。
【００２０】
ここでいう固定化とは、（Ｂ）および（Ｃ）が、分離膜表面で被膜層を形成することを含む。例えば、分離膜に高分子溶液を流して接触させる物理吸着による方法でもよいし、物理吸着させた後に、高エネルギーを照射させて、不溶化させる方法でもよい。例えば、高エネルギー源として、放射線照射や熱処理、またはこれら両方の処理を行うような方法を用いることができる。特に分離膜に高分子溶液を流して接触させ、その後放射線照射により高分子を不溶化させる手法は、分離膜が血液浄化用分離膜である場合、高分子がより表面に強く固定化されるため、血液などへの溶出物が低減されるなどの効果が高く、好ましく用いられる。
【００２１】
また、分離膜を高分子溶液に浸漬した状態で放射線照射および／または熱処理などを行っても良いし、あるいは、分離膜を高分子溶液に浸漬後、溶液を抜き出してから放射線照射および／または熱処理などを行っても良い。ただし、高分子を接触させた後に放射線照射する場合には、ある程度の溶媒が存在した方が、高分子が分離膜に固定化されやすい。これは、放射線照射により溶媒から発生したラジカルが起点となって、接触させた高分子や、分離膜の支持体である疎水性高分子がラジカル化して架橋し、固定化することによると考えられる。すなわち、上記の通り溶液を抜き出すとしても、分離膜の乾燥重量に対して、０．１重量倍以上、より好ましくは０．２重量倍以上、さらには１．０重量倍以上、分離膜の抱液率に換算するとそれぞれ１０重量％以上、２０重量％以上、さらには１００重量％以上となるように溶媒が残存していることが好ましい。なお、溶媒としては、取り扱い性の観点から水が好適に用いられる。一方で、分離膜モジュール内に水が充填されていない状態であるとしても、放射線照射までの時間に吸着した共重合体が溶出する懸念が少ないという観点から、分離膜のみ湿潤状態であることが好ましい。具体的には、分離膜がその乾燥重量に対して、６．０重量倍以下、さらには４．０重量倍以下、抱液率に換算すると６００重量％以下、さらには４００重量％以下の水分で湿潤されていることが好ましい。ここでいう抱液率とは、下記（式１）で算出される値である。
ｐ＝（ｗｗ−ｗｄ）×ｃ／ｗｄ  （式１）
（ｐ＝分離膜の抱液率（重量％）、ｗｗ＝分離膜の重量（ｇ）、ｗｄ＝分離膜の乾燥状態での重量（ｇ）、ｃ＝湿潤液中の水分含有率（％））
さらに、本発明においては、分離膜の透水性が低い場合、水を除去する工程において、分離膜における水の分布が不均一になるため、放射線照射による水からのラジカル発生が効率的に行われないため、溶出物が増加してしまう。すなわち、透水性が１５０ｍＬ／ｈｒ／ｍ２／ｍｍＨｇ以上、さらには２００ｍＬ／ｈｒ／ｍ２／ｍｍＨｇ以上が好ましい。一方で、透水性が高すぎると、分離膜の水が残存されにくく、抱液率が安定しない。また、性能低下も引き起こす。具体的には、透水性が９００ｍＬ／ｈｒ／ｍ２／ｍｍＨｇ以下、さらには８００ｍＬ／ｈｒ／ｍ２／ｍｍＨｇ以下が好ましい。ここでいう透水性は下記（式２）で算出される値である。
透水性（ｍＬ／ｈｒ／ｍ２／ｍｍＨｇ）＝Ｑｗ／（Ｐ×Ｔ×Ａ）  （式２）
（Ｑｗ：濾過量（ｍＬ）、Ｔ：流出時間（ｈｒ）、 Ｐ：圧力（ｍｍＨｇ）、Ａ：分離膜の表面積（ｍ２））
また、分離膜を高分子溶液に浸漬した後、水に置換してから放射線照射や熱処理を行っても良い。さらには、置換した水を抜き出した後、放射線照射や熱処理をしても良い。特に血液浄化用分離膜に上記の方法を用いる場合は、安全性の観点から、水もしくはアルコールなどの溶媒が好適に用いられる。
本発明において、高分子を接触させた後に熱処理する場合には、分離膜に高分子が接触された状態で、その高分子の熱架橋が進行するような温度で加熱することにより、分離膜に固定、不溶化されやすくなる。
また、浸漬させた高分子や水などを除去する方法としては、減圧乾燥、高温乾燥、低温送風乾燥、ブロー乾燥など、種々の方法を用いることができる。なお、放射線照射する際に、酸素が存在すると、酸素ラジカルなどが発生し、分離膜素材の高分子材料が分解してしまうことが知られている。したがって、放射線照射する際の分離膜周囲の酸素濃度は１０％以下であることが望ましい。分離膜モジュールに放射線照射する場合は、例えば、モジュール内を窒素ガスでパージした後、密閉することで、酸素濃度を低下させ、放射線照射すれば良い。
【００２２】
例えば、分離膜が血液浄化用中空糸膜である場合、膜の両面に高分子溶液を接触させてもよいが、高い分離性能を維持したまま、血液適合性やタンパク質や有機物の付着抑制および膜成分からの溶出物の低減を同時に達成するために、分離膜のいずれかの表面、特に内表面のみに接触させることも可能である。その際、高分子を接触させる表面から反対側に向けて生じる圧力差を利用すると、高分子が濃縮されて、分離膜表面に効率的に吸着されるため、好適に用いられる。なお、高分子を接触させる時にその溶液そのもので、圧力差をかけて膜表面に導入しなくとも、溶液を接触後、気体や水などの溶液を用いて圧力をかけてもよい。
【００２３】
しかしながら、高分子を接触させる表面と反対側との圧力差が余りに大きくなると、分離膜の性能低下が起こり得る。この理由としては、その圧力差が高い時、高分子が均一に分離膜に導入されているものの、過度の吸着により膜孔が目詰まりを起こすためと考えられる。したがって、疎水性高分子がポリスルホン系高分子の場合、その圧力差は６０ｋＰａ以内であることが望ましく、さらには４０ｋＰａ以内であることが好ましい。圧力差の下限については、本発明の場合、特に圧力差がなくても分離膜への吸着が進行するため、特に限定されるものではないが、１ｋＰａ以上が望ましく、さらには１５ｋＰａ以上が望ましく、さらには２０ｋＰａ以上が望ましい。
また、接触させる高分子溶液の濃度があまりに高いと、高分子の溶出物が増加することが有り得る。この理由としては、過度な架橋や崩壊が起こるためと考えられる。一方で、溶液濃度が低すぎると、高分子が分離膜表面に対して効果的に固定化されず、性能は低い。したがって、高分子を接触させる際の高分子溶液の濃度にはある範囲がある。具体的な濃度は、高分子の種類によって異なるが、一般的には、０．０００１重量％以上、１重量％以下が好ましく、さらには、０．００１重量％以上、０．１重量％以下が好ましい。
【００２４】
分離膜に高分子を接触させ、放射線により高分子が不溶化する工程において、高分子溶液中に該共重合体以外の成分、例えば、抗酸化剤が入っていても良い。さらには、親水性高分子溶液で分離膜をコーティングした後、抗酸化剤溶液と接触させても良い。
【００２５】
抗酸化剤を入れることで、発生するラジカル量を調整することができる。例えば、血液浄化用モジュールの製造において、放射線照射による不溶化と滅菌を兼ねることができるが、滅菌を達成させるための線量を照射した時、接触させた高分子の架橋が進行しすぎて、分離膜などが劣化する場合がある。それを防止するために抗酸化剤を併用すれば良い。抗酸化剤とは、他の分子に電子を与えやすい性質を持つ分子のことを言う。例えば、ビタミンＣなどの水溶性ビタミン類、ポリフェノール類、メタノール、エタノール、プロパノール、エチレングリコール、プロピレングリコール、グリセリンなどのアルコール類、グルコース、ガラクトース、マンノース、トレハロースなどの糖類、ソジウムハイドロサルファイト、ピロ亜硫酸ナトリウム、二チオン酸ナトリウムなどの無機塩類、尿酸、システイン、グルタチオン、酸素などが挙げられるが、これらに限定されるものではない。これらの抗酸化剤は単独で用いてもよいし、２種類以上混合して用いてもよい。本発明の方法を医療用具に用いる際は、その安全性を考慮する必要があるため、抗酸化剤は毒性の低いものが好適に用いられる。
【００２６】
抗酸化剤を含有する溶液の濃度については、含有する抗酸化剤の種類、放射線の照射線量などにより異なる。抗酸化剤の濃度が低すぎると、溶媒から発生するラジカルの消去が十分にできないため、分離膜などの劣化を防ぐことができない。また、抗酸化剤を多量に入れると、ラジカルが十分に消去されてしまうために、共重合体の分離膜への固定化量が落ちるために、溶出物の増加やタンパク質や血小板などの付着抑制効果も十分に得られない。以上のことから、抗酸化剤としては、エタノール、ｎ−プロパノール、２−プロパノール、エチレングリコール、プロピレングリコール、グリセリンが好適に用いられ、その濃度範囲は、０．０１重量％以上、９０重量％以下が好適に用いられる。特にエタノール、ｎ−プロパノール、２−プロパノールの場合は、０．０１重量％以上、１０重量％以下が好適に用いられ、さらに好ましくは０．０５重量％以上、１重量％以下である。プロピレングリコール、グリセリンの場合は、０．１重量％以上、９０重量％、さらに好ましくは、０．５重量％以上、７０重量％以下である。
本発明でいうところの疎水性ユニットのみからなる高分子は、具体的には、ポリスルホン系高分子が挙げられる。ポリスルホン系高分子とは、主鎖に芳香環、スルフォニル基およびエーテル基をもつもので、例えば、次式（１）、（２）の化学式で示されるポリスルホンが好適に使用されるが、本発明ではこれらに限定されず、式中のｎは、例えば５０〜８０の如き整数である。
【００２７】
【化１】
0006036882.tif 000002
【００２８】
ポリスルホン系高分子の具体例としては、“ユーデルポリスルホン”（登録商標）Ｐ−１７００、Ｐ−３５００（ソルベイ社製）、“ウルトラソン”（登録商標）Ｓ３０１０、Ｓ６０１０（ＢＡＳＦ社製）、“ビクトレックス”（登録商標）（住友化学）、“レーデルＡ”（登録商標）（ソルベイ社製）、“ウルトラソン”（登録商標）Ｅ（ＢＡＳＦ社製）等のポリスルホンが挙げられる。又、本発明で用いられるポリスルホンは上記式（１）及び／又は（２）で表される繰り返し単位のみからなるポリマーが好適ではあるが、本発明の効果を妨げない範囲で他のモノマーと共重合していても良い。特に限定するものではないが、他の共重合モノマーは１０重量％以下であることが好ましい。
【００２９】
また、本発明における（Ｂ）親水性ユニットのみからなる高分子とは、親水性ユニットのみから構成される高分子のことを指し、例えば、ポリビニルピロリドンやポリエチレングリコールのような高分子が挙げられる。しかしながら、タンパク質は疎水性表面に付着しやすいため、分離膜表面全体が親水性であることが重要と考えられているものの、ポリビニルピロリドンやポリエチレングリコールのような水溶性高分子だけでは、材料表面を被覆してもタンパク質などの付着は一時的にしか抑制できないとも言われている。すなわち、分離膜表面には適度に親水性と疎水性が混在していることが、タンパク質や有機物などの付着抑制に効果的である。そこで、本発明においては、（Ｂ）親水性ユニットのみからなる高分子が主として親水性領域を構成させ、一方で（Ｃ）の共重合体高分子が比較的疎水性領域を主として構成するものとしている。これに対し、（Ｃ）の代わりに、水酸基を有するポリビニルアルコールように親水性の度合いが強すぎ、ガラス転移点が９０℃未満の高分子を用いると、血液と接触した時に、補体を活性化してしまうことが知られている。
すなわち、（Ｃ）の共重合体高分子においては、構成される親水性ユニットと疎水性ユニットの種類や比率が重要となる。例えば、親水性ユニットとしてはビニルピロリドンやアルキレングリコール、アルキレンイミン、アリルアミン、ビニルアミン、アクリル酸などが挙げられ、中でも、ビニルピロリドン基は、水酸基ほど親水性が強すぎず、適度に親水性と疎水性のバランスを取ることが容易であり、好ましい。
また、疎水性ユニットとしては酢酸ビニル等のカルボン酸ビニルエステルや、メチルメタクリレート、エチルメタクリレート、ｎ−プロピルメタクリレート、ｎ−ブチルメタクリレート、ベンジルメタクリレート等のメタクリル酸エステル及びアクリル酸エステルや、カプロラクタム、さらにメチルビニルエーテル、エチルビニルエーテル等のアルキルビニルエーテル、アクリロニトリル等を繰り返し単位として有するものを挙げることができる。
【００３０】
本発明においては、その中でも特に共重合体の繰り返し単位として、酢酸ビニル、ビニルカプロラクタム、メチルビニルエーテルを有する高分子がポリスルホン系分離膜に添加されると、タンパク質や血小板の付着を抑制する効果が高いため、好適に用いられる。この理由としては、上記繰り返し単位を有する（Ｃ）がポリスルホン系高分子からなる分離膜と接触した際に、疎水性相互作用による高い親和性から吸着が起こるためであると考えられる。なお、（Ｃ）の共重合高分子としては、ランダム共重合体、もしくは交互共重合体が好適に用いられる。これは、ブロック共重合体やグラフト共重合体の場合、疎水性ユニットがドメイン化し、疎水性の度合いが強くなりすぎることが多いためである。
具体的には、ビニルピロリドンと酢酸ビニルとの共重合体である“ＫＯＬＬＩＤＯＮ”（登録商標）ＶＡ６４（ＢＡＳＦ社製）や、ビニルピロリドンとビニルカプロラクタムとの共重合体である“ＬＵＶＩＳＫＯＬ”（登録商標）ＶＰＣ５５（ＢＡＳＦ社製）、などが好適に用いられるが、特に限定されるものではない。
本発明でいうところの放射線はα線、β線、γ線、Ｘ線、紫外線、電子線などが用いられる。また、人工腎臓などの血液浄化用モジュールは滅菌することが必要であり、近年は残留毒性の少なさや簡便さの点から、γ線や電子線を用いた放射線滅菌法が多用されている。すなわち、分離膜に高分子を接触させた場合、滅菌と同時に共重合体の不溶化も同時に達成できる。基材の滅菌と改質を同時に行う場合は、１５ｋＧｙ以上の照射線量が好ましい。血液浄化用モジュール等をγ線で滅菌するには１５ｋＧｙ以上が効果的なためである。しかしながら、照射線量が１００ｋＧｙ以上であると、親水性高分子の３次元架橋や崩壊などが起きるため、血液適合性が低下する。
本発明では、分離膜を高分子で接触させ、固定化した後にモジュールに組み込んでも良いし、モジュール内に組み込んだ分離膜に高分子を接触させることで、固定化しても良い。高分子を接触させた後、上述したように放射線照射や熱処理を行っても良い。分離膜モジュールの製造としては、その用途により、種々の方法があるが、大まかな工程としては、分離膜の製造工程と、その分離膜をモジュールに組み込むという工程にわけることができる。
【００３１】
血液浄化用モジュールとして、人工腎臓の製造方法についての一例を示す。まず、分離膜である中空糸膜の製造方法としては、ポリスルホンとポリビニルピロリドン（重量比率２０：１〜１：５が好ましく、５：１〜１：１がより好ましい）をポリスルホンの良溶媒（Ｎ，Ｎ−ジメチルアセトアミド、ジメチルスルホキシド、ジメチルホルムアミド、Ｎ−メチルピロリドン、ジオキサンなどが好ましい）および貧溶媒の混合溶液に溶解させた原液（濃度は、１０〜３０重量％が好ましく、１５〜２５重量％がより好ましい）を二重環状口金から吐出する際に内側に注入液を流し、乾式部を走行させた後凝固浴へ導く。この際、乾式部の湿度が影響を与えるために、乾式部走行中に膜外表面からの水分補給によって、外表面近傍での相分離挙動を速め、孔径拡大し、結果として透析の際の透過・拡散抵抗を減らすことも可能である。ただし、相対湿度が高すぎると外表面での原液凝固が支配的になり、かえって孔径が小さくなり、結果として透析の際の透過・拡散抵抗を増大する傾向がある。そのため、相対湿度としては６０〜９０％が好適である。また、注入液組成としてはプロセス適性から原液に用いた溶媒を基本とする組成からなるものを用いることが好ましい。注入液濃度としては、例えばジメチルアセトアミドを用いたときは、４５〜８０重量％、さらには６０〜７５重量％の水溶液が好適に用いられる。
【００３２】
中空糸膜をモジュールに内蔵する方法としては、特に限定されないが、一例を示すと次の通りである。まず、中空糸膜を必要な長さに切断し、必要本数を束ねた後、筒状ケースに入れる。その後両端に仮のキャップをし、中空糸膜両端部にポッティング剤を入れる。このとき遠心機でモジュールを回転させながらポッティング剤を入れる方法は、ポッティング剤が均一に充填されるために好ましい方法である。ポッティング剤が固化した後、中空糸膜の両端が開口するように両端部を切断し、中空糸膜モジュールを得る。
【００３３】
以下実施例を挙げて本発明を説明するが、本発明はこれらの例によって限定されるものではない。
【実施例】
【００３４】
以下実施例と比較例を挙げて本発明を説明するが、本発明はこれらの例によって限定されるものではない。
１．基材の作成方法
（１）中空糸膜モジュールの作製
ポリスルホン（アモコ社  Ｕｄｅｌ−Ｐ３５００）１６部、ポリビニルピロリドン（インターナショナルスペシャルプロダクツ社；以下ＩＳＰ社と略す  Ｋ３０）３部、ポリビニルピロリドン（ＩＳＰ社Ｋ９０）３部をジメチルアセトアミド７７部、水１部と共に加熱溶解し、製膜原液とした。
【００３５】
この原液を温度５０℃の紡糸口金部へ送り、環状スリット部分の外径０．３５ｍｍ、内径０．２５ｍｍの２重スリット管から芯液としてジメチルアセトアミド６３部、水３７部からなる溶液を吐出させ、中空糸膜を形成させた後、温度３０℃、露点２８℃の、長さ３５０ｍｍのドライゾーン雰囲気を経て、ジメチルアセトアミド２０重量％、水８０重量％からなる温度４０℃の凝固浴を通過させ、６０〜７５℃９０秒の水洗工程を経て、１３０℃の乾燥工程を２分通過させ、１６０℃のクリンプ工程を経て得られた中空糸膜を巻き取り束とした。この中空糸膜を有効膜面積（モジュール内における、ポッティングされた部分を除いた部分の総膜内表面積）が１．６ｍ２になるようにケースに充填し、両端を樹脂でポッティングし、さらに端部を両面について開口させて人工腎臓モジュールとした。
（２）平膜の作製
ポリスルホン（アモコ社  Ｕｄｅｌ−Ｐ３５００）１６部、ポリビニルピロリドン（ＩＳＰ社  Ｋ３０）３部、ポリビニルピロリドン（ＩＳＰ社  Ｋ９０）３部をジメチルアセトアミド７７部、水１部と共に加熱溶解し、製膜原液とした。
【００３６】
ホットプレートにより表面温度が１００℃になるように加熱したガラス板上に、平膜の厚さが２０３μｍになるように前記製膜原液をキャストした。キャスト後、速やかにガラス板ごと温度４０℃の凝固水浴へ浸漬した後、２０ｃｍ×２０ｃｍのサイズに切り取ることで平膜を得た。
２．測定方法
（１）表面プラズモン共鳴（ＳＰＲ）測定による吸着量の算出方法
ＧＥヘルスケアバイオサイエンス株式会社製のＡｕセンサーチップをスピンコーターに固定させた後、ポリスルホン（アモコ社  Ｕｄｅｌ−Ｐ３５００）の０．１重量％クロロベンゼン溶液をパスツールピペットで１、２滴滴下した。その直後３０００ｒｐｍで１分間回転乾燥させることで、ポリスルホン系高分子が表面に薄層化したＡｕセンサーチップを作成した。このセンサーチップをＧＥヘルスケアバイオサイエンス株式会社製ＢＩＡＣＯＲＥ３０００に挿入して、３００秒間センサーチップ表面に０．０２５重量％トリトン水溶液を２０μＬ／ｍｉｎで５分間、純水を２０分間流して洗浄した。その後、以下の操作を行った。
１．０．１重量％となるよう、高分子サンプルを溶解させた水溶液を２０μＬ／ｍｉｎで３分間流してポリスルホン表面に高分子を吸着させた。
２．純水を２０分間流して洗浄した。
３．０．０２５重量％トリトン水溶液を２０μＬ／ｍｉｎで１５分間流し、吸着させた高分子を剥離させた。
４．純水を２０分間流して洗浄した。
５．０．１重量％となるよう、高分子サンプルを溶解させたアセトニトリル２０重量％混合水溶液を２０μＬ／ｍｉｎで３分間流してポリスルホン表面に高分子を吸着させた。
６．純水を２０分間流して洗浄した。
７．０．０２５重量％トリトン水溶液を２０μＬ／ｍｉｎで１５分間流し、吸着させた高分子を剥離させた。
８．純水を２０分間流して洗浄した。
水に溶解させた高分子サンプルのポリスルホン系高分子表面への吸着量は、センサーチップ挿入直後にトリトン水溶液および水洗浄を行った後の値を０として、操作２が終了した時点での値とした。また、アセトニトリル２０重量％混合水溶液に溶解させた高分子サンプルの吸着量は、操作４が終了した時点での値を０として、操作６が終了した時点での値とした。
（２）分離膜表面および膜全体の高分子存在量（重量％）の測定
分離膜表面の高分子存在量（重量％）測定には、Ｘ線電子分光法を用いた。装置、条件は以下の通り。
【００３７】
装置：ＥＳＣＡ  ＬＡＢ２２０ｉＸＬ
励起Ｘ線：monochromatic Ａｌ Ｋα１,２ 線（１４８６．６ｅＶ）
Ｘ線径：０．１５ｍｍ
光電子脱出角度：９０ °（試料表面に対する検出器の傾き）
測定深さ：約１０ｎｍ
分離膜を超純水で充分に洗浄した後、室温、０．５Ｔｏｒｒにて１０時間乾燥させた。その後、分離膜が中空糸膜の場合は、片刃で半円筒状にそぎ切り、中空糸膜内表面を測定に供した。
例えば、ポリスルホンとポリビニルピロリドン、ビニルピロリドン−酢酸ビニル共重合体が混在する分離膜における、ビニルピロリドン−酢酸ビニル共重合体の存在量（重量％）は以下のようにして算出できる。Ｘ線電子分光法により、分離膜表面の元素組成（ａｔｏｍｉｃ％）および、Ｃ１ｓピークの分割結果（％）が得られる。これらの値から、エステル基（ＣＯＯ）由来のピーク組成（ａｔｏｍｉｃ％）が求められ、ビニルピロリドン−酢酸ビニル共重合体の酢酸ビニルユニットの存在量（重量％）が得られる。その結果および、既知のビニルピロリドン−酢酸ビニル共重合体のユニット間の存在量（重量％）より、中空糸膜内表面における、ビニルピロリドン−酢酸ビニル共重合体の存在量（重量％）が求まる。
同様にして、ポリビニルピロリドンの存在量（重量％）については、ビニルピロリドン基（Ｃ＝Ｏ）由来のＣ１ｓピークの分割結果（％）から算出できる。
【００３８】
分離膜全体の高分子量の存在量（重量％）については、分解〜減圧化学発光法を用いた元素分析を行うことにより算出した。装置、条件は以下の通り。
【００３９】
装置：微量窒素分析装置ＮＤ−１００型（三菱化学株式会社製）
電気炉温度：熱分解部分（８００℃）、触媒部分（９００℃）
メイン酸素流量：２００ｍＬ／ｍｉｎ
酸素流量：２００ｍＬ／ｍｉｎ
アルゴン流量：４００ｍＬ／ｍｉｎ
分離膜を上記分析装置内に導入して、熱分解および酸化させ、生成した一酸化窒素を化学発光法により測定した。次いで予めピリジン標準液で作成した検量線により定量した。
（３）ゲル化濃度の測定
使用した高分子についての水溶液は、濃度の下限を１０００ｐｐｍ、上限を３００００ｐｐｍとして１０００ｐｐｍおきで調整し、各サンプルを２５ｋＧｙでγ線照射した。照射後のサンプルで沈殿が生じた濃度の下限値をゲル化濃度とした。ただし、沈殿の有無は０．２μｍのフィルターで濾過を行った時に、沈殿が得られるかどうかにより判定した。
（４）中空糸膜のヒト血小板付着試験方法
１８ｍｍφのポリスチレン製の円形板に両面テープを貼り付け、そこに２５ｋＧｙでγ線照射した中空糸膜を固定した。貼り付けた中空糸膜を片刃で半円筒状にそぎ切り、中空糸膜の内表面を露出させた。中空糸内表面に汚れや傷、折り目などがあると、その部分に血小板が付着し、正しい評価ができないことがあるので注意を要する。筒状に切ったＦａｌｃｏｎ（登録商標）チューブ（１８ｍｍφ、Ｎｏ．２０５１）に該円形板を、中空糸膜を貼り付けた面が、円筒内部にくるように取り付け、パラフィルムで隙間を埋めた。この円筒管内を生理食塩水で洗浄後、生理食塩水で満たした。人間の静脈血を採血後、直ちにヘパリンを５０Ｕ／ｍｌになるように添加した。前記円筒管内の生理食塩水を廃棄後、前記血液を、採血後１０分以内に、円筒管内に１．０ｍｌ入れて３７℃にて１時間振盪させた。その後、中空糸膜を１０ｍｌの生理食塩水で洗浄し、２．５体積％グルタルアルデヒド生理食塩水で血液成分の固定を行い、２０ｍｌの蒸留水にて洗浄した。洗浄した中空糸膜を常温０．５Ｔｏｒｒにて１０時間減圧乾燥した。この中空糸膜を走査型電子顕微鏡の試料台に両面テープで貼り付けた。その後、スパッタリングにより、Ｐｔ−Ｐｄの薄膜を中空糸膜表面に形成させて、試料とした。この中空糸膜の内表面をフィールドエミッション型走査型電子顕微鏡（日立社製Ｓ８００）にて、倍率１５００倍で試料の内表面を観察し、１視野中（４．３×１０3μｍ2）の付着血小板数を数えた。中空糸長手方向における中央付近で、異なる１０視野での付着血小板数の平均値を血小板付着数（個／４．３×１０3μｍ2）とした。中空糸の長手方向における端の部分は、血液溜まりができやすいため付着数の計測対象からはずした。血小板付着数については、好ましくは５０個／４．３×１０3μｍ2以下、さらに好ましくは２０個／４．３×１０3μｍ2以下である。
（５）溶出量の測定
（中空糸膜モジュールの場合）２５ｋＧｙでγ線照射した中空糸膜をプライミング洗浄した後、超純水で灌流した。プライミング方法としては、以下の通りである。まず、血液側入口を下にした状態で、血液回路に接続した。超純水を流量１００ｍＬ／ｍｉｎで、血液入口側から血液出口側に７分間流した。その後、透析液入口を下にした状態で、血液回路に接続した。超純水を流量 ５００ｍＬ／ｍｉｎで、透析液入口側から透析液出口側に５分間流した。その後、再度、血液側入口を下にした状態で、超純水を流量１００ｍＬ／ｍｉｎで血液入口側から血液出口側に３分間流した。この後、３７℃に加温した４Ｌの超純水を用いて、血液側入口を上にした状態で、血液入口側から血液出口側に流量２００ｍＬ／ｍｉｎで、４時間灌流した。
４時間灌流液について、凍結乾燥により１００倍に濃縮し、該溶液を東ソー株式会社製ＨＰＬＣ（ＡＫ−２１６−００１）にて測定した。高分子量体の溶出量は、ポリビニルピロリドン（ＩＳＰ社  Ｋ９０）を検量線に用いて算出した。溶出量については、好ましくは１．０ｍｇ以下、さらに好ましくは０．５ｍｇ以下である。
（平膜の場合）２５ｋＧｙでγ線照射した平膜について、超純水にて５分間洗浄した。その後、３７℃に加温した１Ｌの超純水に４時間浸した後、得られた溶液を凍結乾燥により１００倍に濃縮し、該溶液を上記と同じように東ソー株式会社製ＨＰＬＣ（ＡＫ−２１６−００１）にて測定した。
（６）β２−ミクログロブリン  クリアランス測定
プラスチック管に中空糸を３６本通し、両端を接着剤で固定した有効長１２．５ｍｍのプラスチック管モジュールを作製し、濃度が５ｍｇ／Ｌになるように、β２−ミクログロブリンを３７℃の牛血清に加えた。これをミニモジュールの血液側に１ｍＬ／ｍｉｎで流し、透析液側に３７℃の生理食塩水を２０ｍＬ／ｍｉｎで流した。２時間循環させた後、血液側の牛血清と、透析液側の生理食塩水を全量回収してエスアールエル（株）に分析を依頼し、β２−ミクログロブリンの濃度を測定した。測定結果から有効膜面積が１．８ｍ２の分離膜モジュールに換算したクリアランスを算出した。β２−ミクログロブリン  クリアランスの値については、好ましくは６０ｍＬ／ｍｉｎ以上、さらに好ましくは６５ｍＬ／ｍｉｎ以上である。
（７）透水性の測定
中空糸膜の両端部を封止したガラス管ミニモジュール（本数３６本：有効長１０ｃｍ）を作成し、中空糸膜内側に水圧１００ｍｍＨｇをかけて、外側へ流出してくる単位時間当たりの濾過量を測定した。透水性は下記（式３）で算出した。
【００４０】
ＵＦＲＳ＝Ｑｗ／（Ｐ×Ｔ×Ａ）  （式３）
（ＵＦＲＳ：透水性（ｍＬ／ｈｒ／ｍ２／ｍｍＨｇ）、Ｑｗ：濾過量（ｍＬ）、Ｔ：流出時間（ｈｒ）、 Ｐ：圧力（ｍｍＨｇ）、Ａ：中空糸膜の内表面積（ｍ２）
（実施例１）
ビニルピロリドン／酢酸ビニル（７／３）共重合体（ＢＡＳＦ社製、“ＬＵＶＩＳＫＯＬ”（登録商標）ＶＡ７３Ｗ）の１０００ｐｐｍ水溶液および１０００ｐｐｍのアセトニトリル２０重量％混合水溶液を調整し、上記ＳＰＲ測定方法により吸着量を算出した。また、（３）によりゲル化濃度を求めた。続いて“ＬＵＶＩＳＫＯＬ”（登録商標）ＶＡ７３Ｗ  １００ｐｐｍ水溶液を２５℃にて中空糸膜モジュールの血液側入口から血液側出口に５００ｍＬ通液し、次に血液側入口から透析液側入口に５００ｍＬ通液することで、中空糸膜の内表面に““ＬＵＶＩＳＫＯＬ”（登録商標）ＶＡ７３Ｗを集積させた。その後、１００ｋＰａの圧縮空気で透析液側から血液側へ充填液を押しだし、次に血液側の充填液をブローしてから窒素で透析液側、血液側それぞれをブローした後、該モジュールに２５ｋＧｙでγ線を照射した。γ線照射後の該モジュールから中空糸を取り出し、分離膜全体に対する存在量（重量％）、分離膜表面の存在量（重量％）、血小板付着試験、溶出量、β２−ミクログロブリン  クリアランス測定を行った。これらの各結果は表１の通りであった。すなわち、血小板付着数が少なく、溶出量やβ２−ミクログロブリン  クリアランスが比較例７に示すコントロール並に維持されていることがわかった。
（実施例２）
ビニルピロリドン／酢酸ビニル（６／４）共重合体（ＢＡＳＦ社製、“ＫＯＬＬＩＤＯＮ”（登録商標）ＶＡ６４）を用いた以外は、実施例１と同様の操作を行った。これらの各結果は表１の通りであった。すなわち、血小板付着数が少なく、溶出量やβ２−ミクログロブリン  クリアランスが比較例７に示すコントロール並に維持されていることがわかった。また、透水性について測定を行った。
（実施例３）
ビニルピロリドン／酢酸ビニル（５／５）共重合体（ＢＡＳＦ社製、“ＬＵＶＩＳＫＯＬ”（登録商標）ＶＡ５５Ｉ）を用いた以外は、実施例１と同様の操作を行った。これらの各結果は表１の通りであった。すなわち、血小板付着数が少なく、溶出量やβ２−ミクログロブリン  クリアランスが比較例７に示すコントロール並に維持されていることがわかった。
（実施例４）
ビニルピロリドン／ビニルカプロラクタム（５／５）共重合体（ＢＡＳＦ社製、“ＬＵＶＩＳＫＯＬ”（登録商標）ＶＰＣ５５）を用いた以外は、実施例１と同様の操作を行った。これらの各結果は表１の通りであった。すなわち、血小板付着数が少なく、溶出量やβ２−ミクログロブリン  クリアランスが比較例７に示すコントロール並に維持されていることがわかった。
（実施例５）
“ＫＯＬＬＩＤＯＮ”（登録商標）ＶＡ６４を用い、中空糸膜モジュールへ通液した水溶液の濃度は１０ｐｐｍであった以外は、実施例１と同様の操作を行った。これらの各結果は表１の通りであった。すなわち、血小板付着数が少なく、溶出量やβ２−ミクログロブリン  クリアランスが比較例７に示すコントロール並に維持されていることがわかった。
（実施例６）
“ＫＯＬＬＩＤＯＮ”（登録商標）ＶＡ６４を用い、中空糸膜モジュールへ通液した水溶液の濃度が１０ｐｐｍ、水溶液の温度が３０℃であった以外は、実施例１と同様の操作を行った。これらの各結果は表１の通りであった。すなわち、血小板付着数が少なく、β２−ミクログロブリン  クリアランスが比較例７に示すコントロール並に維持されていることがわかった。しかし、水溶液の温度を３０℃としたため、実施例５よりも溶出量がさらに少なくなった。
（実施例７）
“ＫＯＬＬＩＤＯＮ”（登録商標）ＶＡ６４を用い、中空糸膜モジュールへ通液した水溶液の濃度が１０ｐｐｍ、水溶液の温度が４５℃であった以外は、実施例１と同様の操作を行った。これらの各結果は表１の通りであった。すなわち、血小板付着数が少なく、β２−ミクログロブリン  クリアランスが比較例７に示すコントロール並に維持されていることがわかった。しかし、水溶液の温度を４５℃としたため、実施例５、６よりも溶出量がさらに少なくなった。
（実施例８）
“ＫＯＬＬＩＤＯＮ”（登録商標）ＶＡ６４を用い、中空糸膜モジュールへ通液した水溶液の濃度は５ｐｐｍであった以外は、実施例１と同様の操作を行った。これらの各結果は表１の通りであった。すなわち、血小板付着数が少なく、溶出量やβ２−ミクログロブリン  クリアランスが比較例７に示すコントロール並に維持されていることがわかった。しかし、前記（Ｃ）の内表面量が少ないため、血小板付着数は１０ｐｐｍを用いた実施例５や１００ｐｐｍを用いた実施例１より多かった。
（比較例１）
ポリビニルアルコール（アルドリッチ社製、ケン化度８０％、分子量１万）を用いた以外は、実施例１と同様の操作を行った。これらの各結果は表１の通りであった。すなわち、血小板付着数が少なく、溶出物が比較例７に示すコントロール並に維持されていたが、β２−ミクログロブリン  クリアランスが低かった。これは、使用したポリビニルアルコールのガラス転移点が低く、分離膜表面の親水性領域と疎水性領域のバランスが悪いためと考えられる。
（比較例２）
ビニルピロリドン／酢酸ビニル（３／７）共重合体（ＢＡＳＦ社製、“ＬＵＶＩＳＫＯＬ”（登録商標）ＶＡ３７Ｅ）を用いた以外は、実施例１と同様の操作を行った。これらの各結果は表１の通りであった。すなわち、血小板付着数が少なく、溶出物が比較例７に示すコントロール並に維持されていたが、β２−ミクログロブリン  クリアランスが低かった。これは、使用した“ＬＵＶＩＳＫＯＬ”（登録商標）ＶＡ３７Ｅのガラス転移点が低く、また溶解度も低く、分離膜表面の親水性領域と疎水性領域のバランスが悪いためと考えられる。
（比較例３）
ポリ酢酸ビニル（アルドリッチ社製、分子量１１．３万）を用いた以外は、実施例１と同様の操作を行った。これらの各結果は表１の通りであった。すなわち、血小板付着数が少なく、溶出物が比較例７に示すコントロール並に維持されていたが、β２−ミクログロブリン  クリアランスが低かった。これは、使用したポリ酢酸ビニルのガラス転移点が低く、また溶解度も低く、分離膜表面の親水性領域と疎水性領域のバランスが悪いためと考えられる。
（比較例４）
ポリビニルピロリドン／ポリスチレン（５／５）グラフト共重合体（日本触媒社製）を用いた以外は、実施例１と同様の操作を行った。これらの各結果は表１の通りであった。すなわち、溶出量やβ２−ミクログロブリン  クリアランスが比較例７に示すコントロール並に維持されていたが、血小板付着数が多かった。これは、使用したポリビニルピロリドン／ポリスチレン（５／５）グラフト共重合体の溶解度が低く、分離膜表面の親水性領域と疎水性領域のバランスが悪いためと考えられる。
（比較例５）
ポリビニルピロリドンＫ９０を用いた以外は、実施例１と同様の操作を行った。これらの各結果は表１の通りであった。すなわち、β２−ミクログロブリン  クリアランスは比較例７に示すコントロール並に維持されていたが、血小板付着数と溶出量が多かった。これは、使用したポリビニルピロリドンＫ９０が親水性ユニットと疎水性ユニットからなる共重合体高分子ではなく、Ａａ／Ａｗの値も１以上であり、分離膜表面の親水性領域と疎水性領域のバランスが悪いためと考えられる。
（比較例６）
製膜原液をポリスルホン  １８部、ジメチルアセトアミド  ８１部、水  １部として、中空糸膜モジュールを作成した以外は、実施例１と同様の操作を行った。これらの各結果は表１の通りであった。すなわち、溶出量やβ２−ミクログロブリン  クリアランスが比較例７に示すコントロール並に維持されていたが、血小板付着数が多かった。
（比較例７）
中空糸膜モジュールへ通液する液体として水を用いた以外は、実施例１と同様の操作を行った。これらの各結果は表１の通りであった。すなわち、血小板付着数が多かった。
（実施例９）
“ＫＯＬＬＩＤＯＮ”（登録商標）ＶＡ６４の１００ｐｐｍ水溶液に平膜を浸漬させた。水分を切った後、前記平膜をガス密閉性の容器に入れて窒素充填し、その後２５ｋＧｙでγ線を照射した。γ線照射後の平膜の溶出量を測定した。結果は表２の通りであった。すなわち、溶出量が比較例９に示すコントロール並に維持されていることがわかった。
（実施例１０）
ポリスルホン  １４部、ポリビニルピロリドンＫ３０  ５部、ポリビニルピロリドンＫ９０  ５部をジメチルアセトアミド７７部、水１部に加熱溶解して製膜原液とした以外は、実施例９と同様の操作を行った。結果は表２の通りであった。すなわち、溶出量が多くなった。
（比較例８）
ポリスルホンをジメチルアセトアミド７７部、水１部に加熱溶解して製膜原液とした以外は、実施例９と同様の操作を行った。結果は表２の通りであった。
（実施例１１）
“ＫＯＬＬＩＤＯＮ”（登録商標）ＶＡ６４を用い、抱液率を５％にして透水性を２００ｍＬ／ｈｒ／ｍ２／ｍｍＨｇにした以外は、実施例１と同様の操作を行った。結果は表３の通りであった。すなわち、血小板付着数が少なく、β２−ミクログロブリン  クリアランスが比較例７に示すコントロール並に維持されていることがわかった。ただし、溶出量は実施例２よりも多くなった。
（実施例１２）
“ＫＯＬＬＩＤＯＮ”（登録商標）ＶＡ６４を用い、中空糸膜モジュールへ通液した水溶液の濃度は１０００ｐｐｍであり、抱液率を３００％にして透水性を１４０ｍＬ／ｈｒ／ｍ２／ｍｍＨｇにした以外は、実施例１と同様の操作を行った。結果は表３の通りであった。すなわち、血小板付着数が少なく、溶出量やβ２−ミクログロブリン  クリアランスが比較例７に示すコントロール並に維持されていることがわかった。ただし、β２−ミクログロブリン  クリアランスが実施例２よりも少なくなった。
【００４１】
【表１】
0006036882.tif 000003
【００４２】
【表２】
0006036882.tif 000004
【００４３】
【表３】
0006036882.tif 000005
【図１】
0006036882.tif 000006